(57)【特許請求の範囲】
【請求項１】
下記一般式（１）で表されることを特徴とするアミン誘導体。
【化１】
0006468800.tif 000026
［式（１）中、式中、n1は０以上３以下の整数であり、n2は１以上３以下の整数であり、n1+n2は２以上である。］
【請求項２】
前記式（１）中、n1及びn2は１であることを特徴とする請求項１に記載のアミン誘導体。
【請求項３】
前記式（１）中、窒素原子と結合するアリーレン基に結合するアリーレン基及びアリール基が、前記窒素原子と結合する前記アリーレン基に対してパラ位となることを特徴とする請求項１又は２に記載のアミン誘導体。
【請求項４】
前記式（１）中、窒素原子と結合するアリーレン基に結合するアリーレン基及びアリール基が、前記窒素原子と結合する前記アリーレン基に対して全てがパラ位となることを特徴とする請求項３に記載のアミン誘導体。
【請求項５】
請求項１乃至４の何れか一に記載のアミン誘導体を含むことを特徴とする有機エレクトロルミネッセンス素子用材料。
【請求項６】
請求項５に記載の有機エレクトロルミネッセンス素子用材料を発光層と陽極との間に配置される積層膜の一つの膜中に含むことを特徴とする有機エレクトロルミネッセンス素子。
【発明の詳細な説明】
【技術分野】
【０００１】
本発明はアミン誘導体、有機エレクトロルミネッセンス素子用材料及びそれを用いた有機エレクトロルミネッセンス素子に関する。特に、青色発光領域において高い発光効率を示す有機エレクトロルミネッセンス素子用材料及びそれを用いた有機エレクトロルミネッセンス素子に関する。
【背景技術】
【０００２】
近年、画像表示装置として、有機エレクトロルミネッセンス表示装置（Organic Electroluminescence Display：有機ＥＬ表示装置）の開発が盛んになってきている。有機ＥＬ表示装置は、液晶表示装置等とは異なり、陽極及び陰極から注入された正孔及び電子を発光層において再結合させることにより、発光層における有機化合物を含む発光材料を発光させて表示を実現するいわゆる自発光型の表示装置である。
【０００３】
有機エレクトロルミネッセンス素子（有機EL素子）としては、例えば、陽極、陽極上に配置された正孔輸送層、正孔輸送層上に配置された発光層、発光層上に配置された電子輸送層及び電子輸送層上に配置された陰極から構成された有機エレクトロルミネッセンス素子が知られている。陽極からは正孔が注入され、注入された正孔は正孔輸送層を移動して発光層に注入される。一方、陰極からは電子が注入され、注入された電子は電子輸送層を移動して発光層に注入される。発光層に注入された正孔と電子とが再結合することにより、発光層内で励起子が生成される。有機エレクトロルミネッセンス素子は、その励起子の輻射失活によって発生する光を利用して発光する。尚、有機エレクトロルミネッセンス素子は、以上に述べた構成に限定されず、種々の変更が可能である。
【０００４】
有機エレクトロルミネッセンス素子を表示装置に応用するにあたり、有機エレクトロルミネッセンス素子の低駆動電圧化、高発光効率化及び長寿命化が求められている。有機エレクトロルミネッセンス素子の低駆動電圧化、高発光効率化及び長寿命化を実現するために、正孔輸送層の定常化、安定化などが検討されている。正孔輸送層に用いられる正孔輸送材料としては芳香族アミン系化合物が知られているが、そのキャリア耐性の低さから有機エレクトロルミネッセンス素子の寿命に課題があった。有機エレクトロルミネッセンス素子の長寿命化に有利な材料として、例えば、ヘテロアリール環で置換したアミン誘導体が提案されている（特許文献１、特許文献２）。
【０００５】
しかし、特許文献１及び２の正孔輸送材料は、発光効率が十分であるとは言い難い。有機エレクトロルミネッセンス素子においては、赤色発光領域及び緑色発光領域に比べて、特に、青色発光領域の発光効率が低い傾向にあることから、青色発光領域の発光効率の向上が望まれる。また、特許文献１及び２の正孔輸送材料は、有機エレクトロルミネッセンス素子の高温耐性が十分ではなく、新規な材料の開発が必要である。
【先行技術文献】
【特許文献】
【０００６】
【特許文献１】特開２００９−２６７２５５号公報
【特許文献２】特開２００９−０２９７２６号公報
【発明の概要】
【発明が解決しようとする課題】
【０００７】
本発明は、上述の問題を解決するものであって、発光効率が高く、高温耐性を有するアミン誘導体、有機エレクトロルミネッセンス素子用材料及びそれを用いた有機エレクトロルミネッセンス素子を提供することを目的とする。
【０００８】
特に、本発明は、青色発光領域において、発光層と陽極との間に配置される積層膜の一つの膜に用いる発光効率が高く、高温耐性を有するアミン誘導体、有機エレクトロルミネッセンス素子用材料及びそれを用いた有機エレクトロルミネッセンス素子を提供することを目的とする。
【課題を解決するための手段】
【０００９】
本発明の一実施形態によると、下記一般式（１）で表されるアミン誘導体が提供される。
【化１】
0006468800.tif 000002
式（１）中、n1は１以上４以下の整数でありn2は２以上４以下の整数であり、n1+n2は４以上である。
【００１０】
本発明の一実施形態に係るアミン誘導体は、３−置換ジベンゾフランをアミンに導入することで、発光効率が高く、高温耐性を有することができる。
【００１１】
前記アミン誘導体において、前記式（１）中、n1及びn2は２であってもよい。
【００１２】
本発明の一実施形態に係るアミン誘導体は、３−置換ジベンゾフラン及び２つのターフェニル基をアミンに導入することで、発光効率が高く、高温耐性を有することができる。
【００１３】
前記アミン誘導体において、前記式（１）中、窒素原子と結合するアリーレン基に結合するアリーレン基及びアリール基が、前記窒素原子と結合する前記アリーレン基に対してパラ位となってもよい。
【００１４】
本発明の一実施形態に係るアミン誘導体は、窒素原子と結合するアリーレン基に結合するアリーレン基及びアリール基が、パラ位で結合することで、発光効率が高く、高温耐性を有することができる。
【００１５】
前記アミン誘導体において、前記式（１）中、窒素原子と結合するアリーレン基に結合するアリーレン基及びアリール基が、前記窒素原子と結合する前記アリーレン基に対して全てがパラ位となってもよい。
【００１６】
本発明の一実施形態に係るアミン誘導体は、窒素原子と結合するアリーレン基に結合するアリーレン基及びアリール基が、全てパラ位で結合することで、発光効率が高く、高温耐性を有することができる。
【００１７】
また、本発明の一実施形態によると、前記何れかに記載のアミン誘導体を含む有機エレクトロルミネッセンス素子用材料が提供される。
【００１８】
本発明の一実施形態に係る有機エレクトロルミネッセンス素子用材料は、上記のアミン誘導体を含むことにより、発光効率が高く、高温耐性の有機エレクトロルミネッセンス素子を製造することができる。
【００１９】
また、本発明の一実施形態によると、前記有機エレクトロルミネッセンス素子用材料を発光層と陽極との間に配置される積層膜の一つの膜中に含む有機エレクトロルミネッセンス素子が提供される。
【００２０】
本発明の一実施形態に係る有機エレクトロルミネッセンス素子は、発光層と陽極との間に配置される積層膜の一つの膜に３−置換ジベンゾフランをアミンに導入した有機エレクトロルミネッセンス素子用材料を用いることにより、高い発光効率と、高温耐性を実現することができる。特に、青色領域での顕著な効果を得ることができる。
【発明の効果】
【００２１】
本発明によると、発光効率が高く、高温耐性を有するアミン誘導体、有機エレクトロルミネッセンス素子用材料及びそれを用いた有機エレクトロルミネッセンス素子を提供することができる。特に、本発明によると、青色発光領域において、発光層と陽極との間に配置される積層膜の一つの膜に用いる発光効率が高く、高温耐性を有するアミン誘導体、有機エレクトロルミネッセンス素子用材料及びそれを用いた有機エレクトロルミネッセンス素子を提供することができる。本発明は、３−置換ジベンゾフランをアミンに導入することで、高発光効率化と高温耐性を実現することができる。
【図面の簡単な説明】
【００２２】
【図１】本発明の一実施形態に係る有機エレクトロルミネッセンス素子１００を示す模式図である。
【発明を実施するための形態】
【００２３】
上述の問題を解決すべく鋭意検討した結果、本発明者らは、アミン誘導体において、３−置換ジベンゾフランをアミンの窒素原子と直接結合させることにより、有機エレクトロルミネッセンス素子の高発光効率化と高温耐性を実現することができることを見出した。
【００２４】
以下、図面を参照して本発明に係るアミン誘導体、有機エレクトロルミネッセンス素子用材料及びそれを用いた有機エレクトロルミネッセンス素子について説明する。但し、本発明のアミン誘導体、有機エレクトロルミネッセンス素子用材料及びそれを用いた有機エレクトロルミネッセンス素子は多くの異なる態様で実施することが可能であり、以下に示す実施の形態の記載内容に限定して解釈されるものではない。なお、本実施の形態で参照する図面において、同一部分又は同様な機能を有する部分には同一の符号を付し、その繰り返しの説明は省略する。
【００２５】
本発明に係るアミン誘導体は、下記一般式（１）で示される３−置換ジベンゾフランをアミンの窒素原子に直接結合するジフェニルアミン構造を有する。
【化２】
0006468800.tif 000003
【００２６】
式（１）中、n1は１以上４以下の整数でありn2は２以上４以下の整数であり、n1+n2は４以上である。アミンの窒素原子にペンタフェニル基よりも大きな置換基が結合すると、蒸着での膜形成に用いる材料としては好ましくない。
【００２７】
また、n1及びn2はそれぞれ２であることが好ましい。すなわち、一実施形態において、２つのターフェニル基を有するアミン誘導体であることが好ましい。本発明に係るアミン誘導体は、３−置換ジベンゾフラン及び２つのターフェニル基をアミンに導入することで、発光効率が高く、高温耐性を有することができる。
【００２８】
また、一実施形態において、窒素原子と結合するアリーレン基に結合するアリーレン基及びアリール基が、窒素原子と結合するアリーレン基に対してパラ位となることが好ましく、前記窒素原子と結合する前記アリーレン基に対して全てがパラ位となることがより好ましい。本発明に係るアミン誘導体は、窒素原子と結合するアリーレン基に結合するアリーレン基及びアリール基が、パラ位で結合することで、発光効率が高く、高温耐性を有することができ、窒素原子と結合するアリーレン基に結合するアリーレン基及びアリール基が、全てパラ位で結合することで、発光効率及び高温耐性をより高くすることができる。
【００２９】
本発明において、式（１）に示したアミン誘導体は、有機エレクトロルミネッセンス素子用材料として利用することができる。本発明係る有機エレクトロルミネッセンス素子用材料は、上述した構造を有するアミン誘導体を含み、発光効率が高く、高温耐性の有機エレクトロルミネッセンス素子を製造することができる。
【００３０】
本発明に係るアミン誘導体は、一例として、以下の構造式により示された物質である。
【化３】
0006468800.tif 000004
【００３１】
本発明に係るアミン誘導体は、一例として、以下の構造式により示された物質である。
【化４】
0006468800.tif 000005
【００３２】
本発明に係るアミン誘導体は、一例として、以下の構造式により示された物質である。
【化５】
0006468800.tif 000006
【００３３】
本発明に係るアミン誘導体は、一例として、以下の構造式により示された物質である。
【化６】
0006468800.tif 000007
【００３４】
本発明に係るアミン誘導体は、一例として、以下の構造式により示された物質である。
【化７】
0006468800.tif 000008
【００３５】
本発明に係るアミン誘導体は、一例として、以下の構造式により示された物質である。
【化８】
0006468800.tif 000009
【００３６】
本発明に係るアミン誘導体は、一例として、以下の構造式により示された物質である。
【化９】
0006468800.tif 000010
【００３７】
本発明に係るアミン誘導体は、一例として、以下の構造式により示された物質である。
【化１０】
0006468800.tif 000011
【００３８】
本発明に係るアミン誘導体は、一例として、以下の構造式により示された物質である。
【化１１】
0006468800.tif 000012
0006468800.tif 000013
【００３９】
本発明に係るアミン誘導体は、一例として、以下の構造式により示された物質である。
【化１２】
0006468800.tif 000014
0006468800.tif 000015
【００４０】
本発明に係るアミン誘導体は、一例として、以下の構造式により示された物質である。
【化１３】
0006468800.tif 000016
0006468800.tif 000017
【００４１】
本発明に係る有機エレクトロルミネッセンス素子用材料は、上記のような例示化合物を含むことで、発光効率が高く、高温耐性の有機エレクトロルミネッセンス素子を製造することができる。本発明に係る有機エレクトロルミネッセンス素子用材料は、有機エレクトロルミネッセンス素子の発光層と陽極との間に配置された積層膜の何れか一層に好適に用いることができる。なお、本発明に係る有機エレクトロルミネッセンス素子用材料は青色領域にも対応可能な広いエネルギーギャップを有しているため、緑色〜赤色領域への適用も可能である。
【００４２】
（有機エレクトロルミネッセンス素子）
本発明に係る有機エレクトロルミネッセンス素子用材料を用いた有機エレクトロルミネッセンス素子について説明する。図１は、本発明の一実施形態に係る有機エレクトロルミネッセンス素子１００を示す模式図である。有機エレクトロルミネッセンス素子１００は、例えば、基板１０２、陽極１０４、正孔注入層１０６、正孔輸送層１０８、発光層１１０、電子輸送層１１２、電子注入層１１４及び陰極１１６を備える。また、一実施形態において、本発明に係る有機エレクトロルミネッセンス素子用材料は、発光層と陽極との間に配置された積層膜の何れか一層に用いることができる。
【００４３】
例えば、本発明に係る有機エレクトロルミネッセンス素子用材料を正孔輸送層１０８に用いる場合について説明する。基板１０２は、例えば、透明ガラス基板や、シリコン等から成る半導体基板、樹脂等のフレキシブルな基板であってもよい。陽極１０４は、基板１０２上に配置され、酸化インジウムスズ（ITO）やインジウム亜鉛酸化物（IZO）等を用いて形成することができる。正孔注入層１０６は、陽極１０４上に配置され、例えば、4,4′,4′′-Tris[2-naphthyl(phenyl)amino]triphenylamine（2-TNATA）、N,N,N′,N′-Tetrakis(3-methylphenyl)-3,3′-dimethylbenzidine（HMTPD）等を含む。正孔輸送層１０８は、正孔注入層１０６上に配置され、本発明に係る有機エレクトロルミネッセンス素子用材料を用いて形成される。一実施形態において、正孔輸送層１０８の厚さは３ｎｍ以上１００ｎｍ以下であることが好ましい。
【００４４】
発光層１１０は、正孔輸送層１０８上に配置され、縮合多環芳香族の誘導体を含有することが好ましく、アントラセン誘導体、ピレン誘導体、フルオラレンテン誘導体、クリセン誘導体、ベンゾアントラセン誘導体及びトリフェニレン誘導体から選択されることが好ましい。特に、発光層１１０は、アントラセン誘導体又はピレン誘導体を含有することが好ましい。発光層１１０に用いるアントラセン誘導体としては、下記一般式（２）で示される化合物が挙げられる。
【化１４】
0006468800.tif 000018
【００４５】
式（２）中、R11〜R20は置換若しくは無置換の環形成炭素数６以上３０以下のアリール基、置換若しくは無置換の環形成炭素数１以上３０以下のヘテロアリール基、炭素数１以上１５以下のアルキル基、シリル基、ハロゲン原子、水素原子あるいは重水素原子である。また、c及びdは０以上５以下の整数である。なお、隣接した複数のR11〜R20は結合し、飽和もしくは不飽和の環を形成してもよい。
【００４６】
R11〜R20に用いる置換若しくは無置換の環形成炭素数１以上３０以下のヘテロアリール基としては、ベンゾチアゾリル基、チオフェニル基、チエノチオフェニル基、チエノチエノチオフェニル基、ベンゾチオフェニル基、ベンゾフリル基、ジベンゾチオフェニル基、ジベンゾフリル基、Ｎ−アリールカルバゾリル基、Ｎ−ヘテロアリールカルバゾリル基、Ｎ−アルキルカルバゾリル基、フェノキサジル基、フェノチアジル基、ピリジル基、ピリミジル基、トリアジル基、キノリニル基、キノキサリル基等を例示することができるが、これらに限定されるものではない。
【００４７】
また、R11〜R20に用いる炭素数１以上１５以下のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基等が挙げられるが、特にこれらに限定されるものではない。
【００４８】
本発明に係る有機エレクトロルミネッセンス素子の発光層１１０に用いるアントラセン誘導体は、一例として、以下の構造式により示された物質である。
【化１５】
0006468800.tif 000019
【００４９】
本発明に係る有機エレクトロルミネッセンス素子の発光層１１０に用いるアントラセン誘導体は、一例として、以下の構造式により示された物質である。
【化１６】
0006468800.tif 000020
【００５０】
発光層１１０は、例えば、スチリル誘導体（例えば、1,4-bis[2-(3-N-ethylcarbazoryl)vinyl]benzene（BCzVB）、4-(di-p-tolylamino)-4’-[(di-p-tolylamino)styryl]stilbene（DPAVB）、N-(4-((E)-2-(6-((E)-4-(diphenylamino)styryl)naphthalen-2-yl)vinyl)phenyl)-N-phenylbenzenamine（N-BDAVBi）、ペリレンおよびその誘導体（例えば、2,5,8,11-tetra-t-butylperylene（TBPe））、ピレンおよびその誘導体（例えば、1,1-dipyrene、1,4-dipyrenylbenzene、1,4-Bis(N,N-Diphenylamino)pyrene）等の2,5,8,11-Tetra-t-butylperylene（TBP）等のドーパントを含み、本発明においては特に限定されない。
【００５１】
電子輸送層１１２は、発光層１１０上に配置され、例えば、Tris(8-hydroxyquinolinato)aluminium（Alq3）や含窒素芳香環を有する材料（例えば、1,3,5-tri[(3-pyridyl)-phen-3-yl]benzeneのようなピリジン環を含む材料や、2,4,6-tris(3’-(pyridin-3-yl)biphenyl-3-yl)-1,3,5-triazineのようなトリアジン環を含む材料、2-(4-(N-phenylbenzoimidazolyl-1-ylphenyl)-9,10-dinaphthylanthraceneのようなイミダゾール誘導体を含む材料）を含む材料により形成される。
【００５２】
電子注入層１１４は、電子輸送層１１２上に配置され、例えば、フッ化リチウム（LiF）リチウム−８−キノリナート（Liq）等を含む材料により形成される。陰極１１６は、電子注入層１１４上に配置され、アルミニウム（Al）、銀（Ag）、リチウム（Li）、マグネシウム（Mg）およびカルシウム（Ca）等の金属や酸化インジウムスズ（ITO）やインジウム亜鉛酸化物（IZO）等の透明材料により形成される。上記薄膜は、真空蒸着、スパッタ、各種塗布など材料に応じた適切な成膜方法を選択することにより、形成することができる。
【００５３】
本実施形態に係る有機エレクトロルミネッセンス素子１００においては、上述した本発明に係る有機エレクトロルミネッセンス素子用材料を用いることにより、発光効率が高く、高温耐性を有する正孔輸送層が形成される。なお、本発明に係る有機エレクトロルミネッセンス素子用材料は、TFTを用いたアクティブマトリクスの有機EL発光装置にも適用することができる。
【００５４】
また、本実施形態に係る有機エレクトロルミネッセンス素子１００においては、上述した本発明に係る有機エレクトロルミネッセンス素子用材料を発光層と陽極との間に配置された積層膜の何れか一層に用いることにより、有機エレクトロルミネッセンス素子の高発光効率化と高温耐性を実現することができる。
【実施例】
【００５５】
（製造方法）
上述した本発明に係る有機エレクトロルミネッセンス素子用材料は、例えば、以下のように合成することができる。
【化１７】
0006468800.tif 000021
【００５６】
（化合物１の合成）
アルゴン雰囲気下、３００ｍＬの三つ口フラスコに、化合物Ａ  ３．０１ｇとＢ  １２．１０ｇ、ビス（ジベンジリデンアセトン）パラジウム（０）（Pd(dba)2）  １．１９ｇ、トリ−ｔｅｒｔ−ブチルホスフィン（(t-Bu)3P）  ２Ｍトルエン溶液を１．７２ｍＬ、ナトリウムｔｅｒｔ−ブトキシド  ６．３０ｇを加えて、１０５ｍＬのトルエン溶媒中で３時間４０分加熱還流した。空冷後、濾過し溶媒を留去した。得られた粗生成物をシリカゲルカラムクロマトグラフィー（ジクロロメタンとヘキサンの混合溶媒を使用）で精製後、トルエン／ヘキサン混合溶媒で再結晶を行い、白色固体の化合物１を５．７６ｇ（収率５５％）得た。
【００５７】
（化合物１の同定）
ＦＡＢ−ＭＳ測定により測定された化合物１の分子量は、６３９であった。また、１H−NMR （CDCl3）測定で測定された化合物１のケミカルシフト値は、1H NMR (CDCl3, δ in ppm) 7.89 (dd, J = 0.25 and 0.00 Hz, 1H), 7.84 (d, J = 0.27, 1H), 7.67 (m, 12H), 7.59 (m, 4H), 7.43 (m, 11H), 7.29 (m, 3H), 7.21 (dd, J = 0.03 and 0.01 Hz, 1H)であった。
【００５８】
（有機エレクトロルミネッセンス素子の作製）
上述した実施例化合物１、４、１０、３１、４８及び７６を正孔輸送材料として用いて、上述した製造方法により、実施例１〜６の有機エレクトロルミネッセンス素子を形成した。
【化１８】
0006468800.tif 000022
【００５９】
また、下記の比較例化合物８２〜８６を用いて、比較例１〜５の有機エレクトロルミネッセンス素子を形成した。
【化１９】
0006468800.tif 000023
【００６０】
本実施例においては、基板１０２には透明ガラス基板を用い、１５０ｎｍの膜厚のＩＴＯで陽極１０４を形成し、６０ｎｍの膜厚の２−ＴＮＡＴＡで正孔注入層１０６を形成し、実施例及び比較例の化合物を用いて３０ｎｍの膜厚の正孔輸送層１０８を形成し、ＡＤＮにＴＢＰを３％ドープした２５ｎｍの膜厚の発光層１１０を形成し、２５ｎｍの膜厚のＡｌｑ３で電子輸送層１１２を形成し、１ｎｍの膜厚のＬｉＦで電子注入層１１４を形成し、１００ｎｍの膜厚のＡｌで陰極１１６を形成した。
【００６１】
作成した有機エレクトロルミネッセンス素子について、発光効率及び高温耐性を評価した。なお、作製した有機ＥＬ素子の発光特性の評価には、浜松ホトニクス製Ｃ９９２０−１１輝度配向特性測定装置を用い、電流密度を１０  ｍＡ／ｃｍ２として評価した。有機エレクトロルミネッセンス素子の高温耐性評価は、作成した素子を１００℃、２００時間保存後、室温に戻して性能評価を行った。変化が無かったものを○、変化が見られたものを×とした。有機エレクトロルミネッセンス素子の評価結果を表１に示す。
【表１】
0006468800.tif 000024
【００６２】
また、実施例化合物１、４、１０、３１、４８及び７６、比較例化合物８２〜８６についてＴｇ［℃］を確認した。測定には、日立ハイテク社製DSC7020Xを用い、ＤＳＣ測定を実施した。各化合物のＴｇ［℃］を下記の表２に示す。
【表２】
0006468800.tif 000025
【００６３】
表１を参照すると、実施例１〜６では、比較例１〜５に比べ高い発光効率を有することが明らかとなった。また、実施例１〜６では、有機エレクトロルミネッセンス素子が高温耐性を有するのに対して、比較例では、比較例４以外の化合物において、十分な高温耐性を得ることはできなかった。本実施例の化合物は、３−置換ジベンゾフランをアミンに導入することで、高発光効率化と高温耐性を実現した。また、実施例１〜４と実施例５を比較すると、ビフェニルをターフェニル基にすることで更なる高発光効率化と高温耐性を実現可能であることが明らかとなった。これは、ターフェニル基にアミンに導入することで正孔移動度が上がり、発光層に正孔が流れ込みやすくなったことにより、発光効率が大きく改善したものと考えられる。また、実施例１と実施例３とを比較すると、窒素原子と結合するアリーレン基に結合するアリーレン基及びアリール基が、窒素原子と結合するアリーレン基に対して全てがパラ位となる実施例１は、アリール基がパラ位とならない実施例３に比して、高温耐性を有することが明らかとなった。
【００６４】
比較例２の結果から、ジベンゾフランの置換位置が異なるアミン誘導体では、発光効率化、高温耐性ともに満足しない結果となった。２−置換ジベンゾフラン誘導体では、３−置換ジベンゾフラン誘導体に比べて電子のブロック性に劣るため、発光層から正孔輸送層に電子が侵入し、再結合確率の低下と正孔輸送層の劣化を生じるためであると考えられる。
【００６５】
また、表２に示したように、実施例化合物１、４、１０、３１、４８及び７６ではターフェニル基を導入することにより高いＴｇ［℃］を実現した。これにより化合物の熱耐性も向上していると考えられる。上述したように、実施例化合物１、４、１０、３１、４８及び７６の有機エレクトロルミネッセンス素子では高温耐性評価に問題なかったが、比較例化合物８２〜８６では性能変化が生じた。ｎ１は１以上４以下の整数でありｎ２は２以上４以下の整数であり、ｎ１＋ｎ２は４以上となる条件を満たさない比較例化合物８４において、Ｔｇ［℃］が低くなったことからも明らかである。また、フェニル基が分岐した構造を有する比較例化合物８６においても、Ｔｇ［℃］が低くなった。一方、比較例化合物８５は、Ｔｇ［℃］が高いものの、フェニレン基を介してジベンゾフラニル基をアミンの窒素に結合した構造を有するため、発光効率が低下した。
【００６６】
以上のように青色領域において、本発明に係る有機エレクトロルミネッセンス素子用材料は、３−置換ジベンゾフラン及び２つのターフェニル基をアミンに導入することで、有機エレクトロルミネッセンス素子の高発光効率化と高温耐性化を達成することができることが明らかとなった。本発明における有機エレクトロルミネッセンス素子用材料は青色領域にも対応可能な広いエネルギーギャップを有しているため、緑色〜赤色領域への適用も可能である。
【符号の説明】
【００６７】
１００  有機ＥＬ素子、１０２  基板、１０４  陽極、１０６  正孔注入層、１０８  正孔輸送層、１１０  発光層、１１２  電子輸送層、１１４  電子注入層、１１６  陰極
【図１】
0006468800.tif 000027